(57)【特許請求の範囲】
【請求項１】
（Ａ）リチウム、ナトリウム、カリウム、マグネシウム、カルシウムおよび亜鉛からなる群から選ばれるいずれか少なくとも１種の金属の金属化合物と、（Ｂ）ガードナー色調が１以下の安定化ロジンとを、（Ｃ）炭素数６〜３０の有機カルボン酸およびその誘導体（ただしロジン酸そのものは除く）ならびに有機リン系化合物からなる群から選ばれる少なくとも１種の化合物を含有してなる可塑剤の存在下に造塩反応させてなる淡色ロジン金属塩の製造方法。
【請求項２】
（Ｃ）可塑剤が、ステアリン酸、安息香酸系化合物、リン酸トリクレジル、リン酸トリキシレニルおよびこれらの誘導体、ならびに３，４，５，６−ジベンゾ−１，２−オキサホスフェン−２−オキサイドからなる群より選ばれるいずれか少なくとも１種の化合物を含有してなる請求項１記載の淡色ロジン金属塩の製造方法。
【請求項３】
（Ｃ）可塑剤が、ガードナー色調が１以下の安定化ロジン金属塩を含有してなる請求項１記載の淡色ロジン金属塩の製造方法。
【請求項４】
（Ｂ）安定化ロジンに対する（Ｃ）可塑剤の添加量が０．１〜３０重量％である請求項１〜３のいずれかに記載の淡色ロジン金属塩の製造方法。
【請求項５】
安定化ロジンのカルボキシル基に対する金属導入量が５〜１００当量％である請求項１〜４のいずれかに記載の淡色ロジン金属塩の製造方法。
【請求項６】
（Ａ）金属化合物が、該金属または該金属の酢酸塩、炭酸塩、酸化物および水酸化物からなる群から選ばれるいずれか少なくとも１種である請求項１〜５のいずれかに記載の淡色ロジン金属塩の製造方法。
【請求項７】
（Ｂ）安定化ロジンが、ガムロジン、ウッドロジンまたはトール油ロジンを、不均化、水素化及び脱水素化からなる群から選ばれる少なくとも１種の安定化反応工程と、精製工程とを任意の順序で経由させたものである請求項１〜６のいずれかに記載の淡色ロジン金属塩の製造方法。
【請求項８】
（Ｂ）安定化ロジンが、精製した不均化ロジンを脱水素化触媒存在下に脱水素化反応させたものである請求項７記載の淡色ロジン金属塩の製造方法。
【請求項９】
淡色ロジン金属塩のガードナー色調が２以下である請求項１〜８のいずれかに記載の淡色ロジン金属塩の製造方法。
【請求項１０】
造塩反応をメルト法にて行う請求項１〜９のいずれかに記載の淡色ロジン金属塩の製造方法。
【発明の詳細な説明】
【０００１】
【発明の属する技術分野】
本発明は、淡色ロジン金属塩の製造方法に関する。
【０００２】
【従来の技術】
従来よりロジン金属塩は、粘接着剤用のタッキファイヤー、ゴム類や各種プラスチック類の改質剤、トラフィックペイント用樹脂、製紙用サイズ剤、合成ゴム用乳化剤、インキ用樹脂、塗料用樹脂等の原料として各種用途に使用されている。しかし、該ロジン金属塩は、その外観が黄色ないし黄褐色に着色しており、しかも臭気や加熱安定性、耐候性（以下、安定性という）等の点で満足しうるものではなかった。
【０００３】
このため、該ロジン金属塩の上記欠点を解決するために、未精製のロジンを不均化して熱安定性を改良した不均化ロジンや、未精製のロジンを水素添加してある程度安定性を改良した水添ロジンを、金属化合物と造塩反応させてなるロジン金属塩が市販されているが、いずれも色調、安定性等の点で不充分であった。
【０００４】
一方、従来よりロジン金属塩の製造方法としては、ロジンを高温溶融下で金属の酸化物や水酸化物と反応させる方法（メルト法）、ロジンを溶媒に溶解させ金属の酸化物や水酸化物と反応させる方法（溶液法）、ロジンのアルカリ金属塩の水溶液に水溶性金属塩を添加して反応させる方法（複分解法）がある。
【０００５】
【発明が解決しようとする課題】
メルト法は工程が単純で収率も高いため、安価に製造できるという特徴はあるが、中和率は通常２５％以下となり、中和率を上げようとすると、軟化点の上昇と結晶の析出のため、系の粘度上昇と不均一化が起こり、製造が困難となる。溶液法は高中和品を容易に製造することが出来るが、収率が低く、また溶剤を回収する必要があり、製造コストがかさむ。複分解法は上記２法では製造出来ない溶解性のないロジンの金属塩の製造ができるが、収率は著しく低い。
【０００６】
このように、従来のいずれのロジン金属塩も色調、臭気、安定性のすべての性能、中和率および経済性を同時に満足しうるものではないため、斯界において該性能を具備する淡色ロジン金属塩の出現が切望されており、特に安価なメルト法等の反応方法において高中和率の淡色ロジン金属塩を得ることができる淡色ロジン金属塩の製造方法が切望されていた。
【０００７】
本発明は、従来公知のロジン金属塩に比べて、色調、臭気、安定性が一層改良され、かつ安価で高中和率のロジン金属塩の製造方法を提供することを目的とする。さらに高中和、低中和にかかわらず、中和効率の良好なロジン金属塩の製造方法を提供することを目的とする。
【０００８】
【課題を解決するための手段】
上記課題に鑑みて、本発明者は原料ロジン種、精製操作、安定化反応操作、更には金属化合物の種類、添加剤の種類などの各種条件に着目することによって前記諸性能を改良すべく鋭意研究を行なった結果、特定の安定化ロジンを使用し、これを特定の金属化合物と可塑剤の存在下に造塩反応させることにより、本発明の目的に合致する優れた諸性能を有する淡色ロジン金属塩を良好な中和効率で、高収率に収得することができることを見い出した。さらには、メルト法においては従来不可能であった高中和率の淡色ロジン金属塩を、良好な中和効率で、高収率に収得することができることをも見い出した。本発明はかかる知見に基づき完成されたものである。
【０００９】
すなわち本発明は、（Ａ）リチウム、ナトリウム、カリウム、マグネシウム、カルシウムおよび亜鉛からなる群から選ばれるいずれか少なくとも１種の金属の金属化合物と、（Ｂ）ガードナー色調が１以下の安定化ロジンとを、（Ｃ）炭素数６〜３０の有機カルボン酸およびその誘導体（ただしロジン酸そのものは除く）ならびに有機リン系化合物からなる群から選ばれる少なくとも１種の化合物を含有してなる可塑剤の存在下に造塩反応させてなる淡色ロジン金属塩の製造方法に係る。
【００１０】
【発明の実施の形態】
本発明で用いる（Ａ）金属化合物としては、前記安定化ロジンとの反応性、得られるロジン金属塩の色調、臭気、安定性などを考慮して決定される。具体的にはリチウム、ナトリウム、カリウム、マグネシウム、カルシウムおよび亜鉛からなる群から選ばれるいずれか少なくとも１種の金属化合物である。また、該金属化合物の態様としては、該金属の酢酸塩、炭酸塩、酸化物および水酸化物からなる群から選ばれるいずれか少なくとも１種が好ましい。
【００１１】
本発明においては、得られる淡色ロジン金属塩の色調、安定性などの点から、造塩反応に供するロジン物質として（Ｂ）ガードナー色調が１以下の安定化ロジンを使用することが必須とされる。該安定化ロジンとは、ガムロジン、ウッドロジンまたはトール油ロジン（以下、これらを未精製ロジンという）を不均化、水素化及び脱水素化からなる群から選ばれる少なくとも１種の安定化反応工程と精製工程とを任意の順序で経由させてなるものである。より具体的には、前記未精製ロジンを水素化し、精製し、ついで脱水素化してなるもの▲１▼；未精製ロジンを水素化し、精製し、ついで水素化してなるもの▲２▼；未精製ロジンを精製し、水素化し、ついで脱水素化してなるもの▲３▼；未精製ロジンを精製し、不均化し、ついで脱水素化してなるもの▲４▼；未精製ロジンを不均化し、精製し、ついで水素化してなるもの▲５▼；未精製ロジンを不均化し、精製し、ついで脱水素化してなるもの▲６▼；未精製ロジンを精製し、ついで脱水素化してなるもの▲７▼；未精製ロジンを水素化し、ついで精製してなるもの▲８▼；未精製ロジンを不均化し、ついで精製してなるもの▲９▼などを例示できる。
【００１２】
上記（Ｂ）安定化ロジンの中でも、造塩反応に供する安定化ロジンとして、色調、安定性などの点で▲１▼〜▲７▼が好ましく、特に▲６▼が最も好ましい。
【００１３】
本発明においては、上記の各安定化反応における条件は特に制限はなく、いずれも公知の条件から適宜選択して採用すれば良い。
【００１４】
前記水素化反応は、水素化触媒の存在下に水素加圧下で、未精製ロジンまたは精製ロジンを加熱して行なう。該触媒としては、パラジウムカーボン、ロジウムカーボン、白金カーボンなどの担持触媒、ニッケル、白金等の金属粉末、ヨウ素、ヨウ化鉄等のヨウ化物等の各種公知のものを例示しうる。該触媒の使用量は、該ロジンに対して通常０．０１〜５重量％、好ましくは０．０１〜１．０重量％であり、水素化圧は５０〜２００Ｋｇ／ｃｍ2 であり、反応温度は１００〜３００℃、好ましくは１５０〜２９０℃である。
【００１５】
前記不均化反応は、不均化触媒の存在下に水素を供給することなく、未精製ロジンまたは精製ロジンを加熱して行なう。不均化触媒としては、前記水素化触媒と同様のものを使用でき、その使用量も同様である。また反応温度も水素化反応におけるのと同様である。
【００１６】
前記脱水素化反応は、該反応に供するロジンを脱水素化触媒の存在下、密閉容器中で水素圧が１０Ｋｇ／ｃｍ2 未満、好ましくは５Ｋｇ／ｃｍ2 未満、反応温度が１００〜３００℃、好ましくは２００〜２８０℃の範囲で加熱することにより行う。脱水素化反応であるため実質的には水素は不必要であるが、生成水素を過酸化物の還元に利用する意図から、水素圧を１０Ｋｇ／ｃｍ2 未満としたものであり、生成水素の自圧により、または若干水素を外部より供給することにより圧力調整すれば良い。上記脱水素化触媒としては特に制限なく各種公知のものが使用できるが、好ましくはパラジウム系、ロジウム系、白金系の触媒を例示できる。該触媒は通常シリカ、カーボンなどの担体に担持して使用される。また該触媒の使用量は該精製水素化ロジンに対して通常０．０１〜５重量％程度、好ましくは０．０２〜２重量％とされる。なお、脱水素化反応に際しては、シクロヘキサン、デカリンなどの脂環族炭化水素や、トルエン、キシレンなどの芳香族炭化水素を溶媒として適宜使用することができる。
【００１７】
本発明においては、上述の安定化反応の前後に未精製ロジンまたは未精製の安定化ロジンを精製する。ここで精製とは、該操作に供するロジンに含有される過酸化物から生起したと考えられる高分子量物、及び該ロジンにもともと含まれていた不ケン化物を除去することを意味する。具体的には蒸留、再結晶、抽出等の操作を行なえばよく、工業的には蒸留による精製が好ましい。蒸留による場合は、通常は温度２００〜３００℃、圧力１〜１０ｍｍＨｇの範囲から蒸留時間を考慮して適宜選択される。再結晶の場合は例えば未精製水素化ロジンを良溶媒に溶解し、ついで溶媒を留去して濃厚な溶液となし、この溶液に貧溶媒を添加することにより行なうことができる。良溶媒としてはベンゼン、トルエン、キシレン、クロロホルム、低級アルコール、アセトン等のケトン類、酢酸エチル等の酢酸エステル類等が挙げられ、貧溶媒としてはｎ−ヘキサン、ｎ−ヘプタン、シクロヘキサン、イソオクタン等が挙げられる。更に前記精製としては、未精製水素化ロジンをアルカリ水を用いてアルカリ水溶液となし、不溶性の不ケン化物を有機溶媒により抽出したのち水層を中和してもよく、これにより精製水素化ロジンをうることもできる。
【００１８】
本発明における（Ｃ）可塑剤とは、前記（Ａ）金属化合物と（Ｂ）安定化ロジンとに対して可塑性を持つ化合物を含有し、（Ａ）成分および（Ｂ）成分を効率よく反応させることができる添加剤のことである。
【００１９】
該可塑性を持った化合物としては、炭素数６〜３０の有機カルボン酸またはその誘導体を挙げることができる。炭素数６〜３０の有機カルボン酸としてはフタル酸、ステアリン酸、アジピン酸、安息香酸およびその置換体を含む安息香酸系化合物、ロジン酸等が例示できるが、ロジン酸そのものを（Ｃ）可塑剤としては用いることはできない。ロジン酸そのものを（Ｃ）可塑剤として用いることは、（Ｂ）安定化ロジンと同様の性質のものを追加するに止まるため、中和率向上の課題を解決しないからである。それゆえロジン酸は、例えばその誘導体を使用することが可能である。有機カルボン酸の誘導体としては金属塩、エステル、アミド、イミド等が例示でき、該有機カルボン酸の金属塩としては前記有機カルボン酸のリチウム、ナトリウム、カリウム、マグネシウム、カルシウムまたは亜鉛金属塩が、該エステルとしては前記有機カルボン酸のメチル、エチル、ブチル、ヘプチル、オクチル、エチルヘキシル、イソノニル、デシル、イソデシル、ベンジル等のエステルが、アミドとしてはステアリン酸アミド、フタル酸アミド等により例示される有機カルボン酸アミドが、イミドとしてはフタルイミド、マレイミド等により例示される有機カルボン酸イミドが例示できる。
【００１９】
また、同様に本発明における（Ｃ）可塑剤に含有することができる有機リン系化合物としては、リン酸トリブチル、リン酸トリー２−エチルヘキシル、リン酸トリフェニル、リン酸トリクレジル、リン酸トリキシレニル、リン酸２，２−メチレンビス（４，６−ジ−ｔ−ブチルフェニル）ナトリウム、トリスノリルフェニルホスファイト、トリス−（２，４−ジ−ｔ−ブチルフェニル）ホスファイト、３，４，５，６−ジベンゾ−１，２−オキサホスフェン−２−オキサイド等が挙げられる。
【００２０】
上記にあげた炭素数６〜３０の有機カルボン酸またはその誘導体、有機リン系化合物等の化合物は、１種を単独でまたは２種以上を併用して使用することができる。また、これらの化合物の中でもステアリン酸、安息香酸系化合物、リン酸トリクレジル、リン酸トリキシレニルもしくはこれらの金属塩、エステル、アミド、イミド、または３，４，５，６−ジベンゾ−１，２−オキサホスフェン−２−オキサイド等が好ましい。
【００２１】
なお、（Ｃ）可塑剤としてロジン酸の誘導体を使用する場合には、特にロジン酸の金属塩を用いるのが好ましく、また、最終生成物の色調、臭気および安定性を考慮して、ガードナー１以下の安定化ロジンの誘導体、特にその金属塩を用いるのが好ましい。ガードナー１以下の安定化ロジンとしては、前記（Ｂ）成分と同様の反応工程および反応条件により得られたものが挙げられるが、前記安定化ロジンの中でも、造塩反応に供する安定化ロジンとして、色調、安定性などの点で前記▲１▼〜▲７▼が好ましく、特に前記▲６▼が最も好ましい。また、これら前記の態様のうち、（Ｂ）成分として選択した安定化ロジンとは安定化反応工程と精製工程の順序が異なるものを（Ｃ）成分として選択しても良い。さらに、該（Ｃ）安定化ロジンの金属塩としては、前記（Ａ）成分として用いる金属化合物とは異なる金属化合物で中和してなるものが好ましい。また、該金属塩の製造方法は、特に制限されず、メルト法、溶液法等の直接法や複分解法等の公知の方法および本発明における方法を使用できる。
【００２２】
（Ｃ）可塑剤の添加量は特に制限はされず、最終生成物の目的とする用途に応じて適宜に添加量が決定されるものである。好ましくは（Ｂ）安定化ロジンに対し０．１〜３０重量％、より好ましくは０．５〜２０重量％、さらに好ましくは２．５〜１０重量％である。通常、添加量が０．１重量％未満では可塑剤使用の効果は少なく、添加量を増量するほど中和率を上昇させることができるが、２０〜３０重量％程度添加すれば安定化ロジンはほぼ１００％中和することができるので、３０重量％を不必要に超える量の添加は単に安定化ロジン金属塩の純度を低下させていくという点で不利である。ただし可塑性を要求される用途を目的とする場合は３０重量％以上でも好適に添加できる。
【００２３】
本発明の製造方法における反応方法としては、特に制限されず、メルト法、溶液法等の直接法や複分解法等の公知の方法を使用できる。また、反応温度も特に限定はなく、通常は１５０〜３００℃程度、好ましくは２００〜２５０℃の範囲である。（Ｂ）安定化ロジンと（Ａ）金属化合物の反応割合は、得られる淡色ロジン金属塩の目的に応じて決定されるが、通常は安定化ロジンのカルボキシル基に対する金属導入量が５〜１００当量％、好ましくは１０〜１００当量％とされる。該反応が終了した後、目的の淡色ロジン金属塩が収得されるが、必要により精製操作を行ってもよい。
【００２４】
得られた淡色ロジン金属塩を微粒子化する方法としては、特に制限なく公知の各種の微粒化方法を採用できる。例えば、（１）該ロジン金属塩の固形物に機械的シェアーを加えて湿式または乾式にて粉砕処理する方法、（２）反応が終了した後、有機溶剤を添加し、溶液状態にて水、ならびに必要に応じて界面活性剤および／または水溶性高分子を添加し、ついで機械的シェアーを加えて乳化分散を行った後、水および有機溶剤を留去する方法が例示できる。（２）の方法で使用する界面活性剤および／または水溶性高分子としては特に制限はされず、公知各種のものを使用できる。より具体的には、ノニオン系界面活性剤、アニオン系界面活性剤、ポリビニルアルコール、ポリ（メタ）アクリル酸アルカリ金属塩、（メタ）アクリル酸−アクリルアミド系共重合体、水溶性セルロース、デンプンなどが挙げられる。なお、（２）の方法では、脱溶剤後に、水洗操作などを施し、ロジン金属塩から界面活性剤や水溶性高分子を除去することもできる。
【００２５】
なお、本発明の製造法で得られた淡色ロジン金属塩に対し、必要に応じて公知の酸化防止剤を添加しても良く、特に好ましくは有機リン系酸化防止剤である。該酸化防止剤の添加時点は特に限定はなく、造塩反応の前後いずれであっても良い。
【００２６】
本発明の製造方法で得られた淡色ロジン金属塩は、その外観がほとんど無色に近い色調（ガードナー２以下）をしており、しかも加熱時の臭気、安定性、相溶性等の諸性能に優れているものである。したがって、各種合成樹脂用の添加剤や改質剤として好適である。
【００２７】
【発明の効果】
本発明により、従来公知のロジン金属塩の製造方法に比較して色調、臭気、安定性等の諸性能を顕著に改良し、さらに金属導入量にかかわらず効率よく中和されてなる淡色ロジン金属塩を、高収率かつ安価に提供しうるという効果が奏される。
【００２８】
特に、（Ａ）金属化合物と（Ｂ）安定化ロジンとを有機溶剤の不存在下に直接反応させる方法（メルト法）において（Ｃ）可塑剤を使用することにより、金属導入量が約２５当量％以上であっても、均一な高中和率の淡色ロジン金属塩を、高収率かつ良好な中和効率で得ることができる。
【００２９】
また、メルト法において金属導入量が約２５当量％未満の低中和条件においても中和効率向上および収率向上の効果が得られる。さらにメルト法以外の方法、例えば（Ａ）金属化合物と（Ｂ）安定化ロジンとを有機溶剤の存在下において（Ｃ）可塑剤の存在下に直接反応させる方法（溶液法）等においても中和効率向上および収率向上の効果が得られる。
【００３０】
【実施例】
以下、実施例及び比較例をあげて本発明方法を更に詳しく説明するが、本発明がこれら実施例に限定されないことはもとよりである。なお、特記しない限り％は重量基準である。
【００３１】
実施例１
（１）不均化反応
酸価１７２、軟化点７５℃、色調ガードナー６の未精製中国産ガムロジン１０００ｇと不均化触媒として５％パラジウムカーボン（含水率５０％）０．３ｇをを加え、窒素シール下、２８０℃で４時間撹拌して不均化反応を行ない、酸価１６０、軟化点７８℃、色調ガードナー７の未精製不均化ロジンを得た。
（２）精製
前記未精製不均化ロジンを窒素シール下に３ｍｍＨｇの減圧下で蒸留し、酸価１７６．５、軟化点８２℃、色調ガードナー３の一般恒数を有する表１に示す主留を精製不均化ロジンとした。
【００３２】
【表１】
0003922470.tif 000002
【００３３】
（３）脱水素化反応
前記精製不均化ロジン４００ｇと５％パラジウムカーボン（含水率５０％）０．６ｇを振とう式オートクレーブに仕込み、系内の酸素を除去した後、系内を水素にて０．５Ｋｇ／ｃｍ2 に加圧し２７５℃まで昇温し、同温度で３時間脱水素化反応を行ない、本発明における（Ｂ）成分として酸価１７０、軟化点８５℃、色調ガードナー１以下（ハーゼンカラー１５０）の精製不均化ロジンの脱水素化物を得た。
【００３４】
（４）金属塩の調製
撹拌機、冷却器付水抜管、温度計、窒素導入管、滴下ロートを備えた反応装置に前記（３）で得られた精製不均化ロジンの脱水素化物２９２．５ｇを仕込み、窒素気流下、２００℃で撹拌しながらリン酸トリキシレニル７．５ｇ（（Ｂ）成分に対して２．５％）と酸化マグネシウム７．２ｇ（（Ｂ）成分に対して４０当量％）を添加した後、２５０℃に昇温し同温度で１時間保温後、減圧度５０ｍｍＨｇで減圧することにより、軟化点１２０℃、色調ハーゼン２５０の淡色ロジンの部分マグネシウム塩を得た。
【００３５】
実施例２
実施例１（４）において、精製不均化ロジンの脱水化物２７０ｇ、リン酸トリクレジル３０ｇ（（Ｂ）成分に対して１０％）、酸化マグネシウム１３．２ｇ（（Ｂ）成分に対して８０当量％）を使用した他は実施例１と同様に行い、軟化点１４８℃、色調ガードナー１の淡色ロジンの部分マグネシウム塩を得た。
【００３６】
実施例３
実施例１（４）において、リン酸トリキシレニルの代わりに３，４，５，６−ジベンゾ−１，２−オキサホスフェン−２−オキサイドを用いた他は実施例１と同様に行い、軟化点１１５℃、色調ハーゼン１５０の淡色ロジンの部分マグネシウム塩を得た。
【００３７】
実施例４
実施例２において、金属塩の調製時にリン酸トリクレジルの代わりにパラターシャリーブチル安息香酸を使用した他は実施例２と同様に行い、軟化点１５２℃、色調ガードナー１の淡色ロジンの部分マグネシウム塩を得た。
【００３８】
実施例５
（１）可塑剤の調製
実施例１（３）と同様にして得られた精製不均化ロジンの脱水素化物２００ｇの１０％イソプロピルアルコール溶液を、実施例１（４）と同様の反応装置に仕込み、水酸化リチウム２５ｇを添加した後、５０℃で２時間反応させた。反応後、濃縮、乾燥して精製不均化ロジンの脱水素化物のリチウム塩を得た。
（２）金属塩の調製
実施例１（４）において、金属塩の調製時にリン酸トリキシレニルの代わりに前記（１）の精製不均化ロジンの脱水素化物のリチウム塩を使用した他は実施例１と同様に行い、軟化点１２５℃、色調ハーゼン２２０の淡色ロジンの部分マグネシウム塩を得た。
【００３９】
実施例６
実施例１（４）と同様の反応装置に、実施例１（３）で得られた精製不均化ロジンの脱水素化物２９２．５ｇを仕込み、窒素気流下、２００℃で撹拌しながらステアリン酸マグネシウム７．５ｇ（（Ｂ）成分に対して２．５％）と酸化カルシウム２１．８ｇ（（Ｂ）成分に対して６０当量％）を添加した後、２５０℃に昇温し同温度で１時間保温後、減圧度５０ｍｍＨｇで減圧することにより、軟化点１４５℃、色調ガードナー１の淡色ロジンの部分カルシウム塩を得た。
【００４０】
実施例７
（１）水素化反応
実施例１（２）で得た精製不均化ロジン４００ｇと前記５％パラジウム１ｇを前記オートクレーブに仕込み、系内の酸素を除去した後、系内を水素にて７５Ｋｇ／ｃｍ2 に加圧し２６０℃まで昇温し、同温度で３時間水素化反応を行ない、本発明における（Ｂ）成分として酸価１６９、軟化点８２℃、色調ハーゼン１００の精製不均化ロジンの水素化物を得た。
（２）金属塩の調製
前記（１）で得た精製不均化ロジンの水素化物を用いた他は、実施例１（４）と同様にして造塩反応を行い、軟化点１２０℃、色調ハーゼン２００の淡色ロジンの部分マグネシウム塩を得た。
【００４１】
実施例８
（１）水素化反応
３リットルオートクレーブに前記未精製中国産ガムロジン１０００ｇと水素化触媒として５％パラジウムカーボン（含水率５０％）２ｇを仕込み、系内の酸素を除去した後、系内を水素にて１００Ｋｇ／ｃｍ2 に加圧し２６０℃まで昇温し、同温度で３時間水素化反応を行ない、酸価１６７、軟化点７４℃、色調ガードナー５の未精製水素化ロジンを得た。
（２）精製
前記未精製水素化ロジンを窒素シール下に３ｍｍＨｇの減圧下で蒸留し、酸価１７５．２、軟化点８３℃、色調ガードナー２の一般恒数を有する表２に示す主留を精製水素化ロジンとした。
【００４２】
【表２】
0003922470.tif 000003
【００４３】
（３）脱水素化反応
前記水素化ロジンの精製物４００ｇを実施例１（３）と同一条件で脱水素化反応を行ない、本発明における（Ｂ）成分として酸価１７２．６、軟化点８４℃、色調ハーゼン８０の精製水素化ロジンの脱水素化物を得た。
（４）金属塩の調製
実施例１（４）と同様の反応装置に、前記（３）で得た精製水素化ロジンの脱水素化物２９２．５ｇを仕込み、窒素気流下、２００℃で撹拌しながらリン酸トリキシレニル７．５ｇ（（Ｂ）成分に対して２．５％）と水酸化ナトリウムの４８％水溶液３０ｇ（（Ｂ）成分に対して４０当量％）を添加した後、２５０℃に昇温し同温度で１時間保温後、減圧度５０ｍｍＨｇで減圧することにより、軟化点１２２℃、色調ハーゼン２００の淡色ロジンの部分ナトリウム塩を得た。
【００４４】
実施例９
（１）再水素化反応
実施例８（２）で得た精製水素化ロジン４００ｇを用いた他は、実施例７（１）と同様にして水素化反応を行ない、本発明における（Ｂ）成分として酸価１６９、軟化点７９℃、色調ハーゼン１００の精製再水素化ロジンを得た。
（２）金属塩の調製
前記（１）で得た精製再水素化ロジンを用いた他は、実施例８（４）と同様にして造塩反応を行い、軟化点１１８℃、色調ハーゼン２２０の淡色ロジンの部分ナトリウム塩を得た。
【００４５】
比較例１
実施例１（４）においてリン酸トリキシレニルを添加せずに造塩反応を行なったが、反応途中で結晶が析出し、中和率の一定しない不均一品を得た。
【００４６】
比較例２
実施例２においてリン酸トリクレジルを添加せずに造塩反応を行なったが、反応途中で結晶が析出し、中和率の一定しない不均一品を得た。
【００４７】
比較例３
実施例６においてステアリン酸マグネシウムを添加せずに造塩反応を行ったが、反応途中で結晶が析出し、中和率の一定しない不均一品を得た。
【００４８】
比較例４
ガードナー６の未精製中国産ガムロジンを実施例１（２）記載の条件で精製処理し、ついで実施例１（４）記載の条件で造塩反応を行い、軟化点１１５℃、色調ガードナー８のロジンの部分マグネシウム塩を得た。
【００４９】
諸性能および中和率の測定方法は以下の通りである。結果は表３に示す。
（加熱安定性）  内径１．５ｃｍ、高さ１５ｃｍの試験管にサンプル１０ｇを入れ、蓋をしないまま２００℃の循風乾燥器に静置して経時による色調（ガ−ドナ−）の変化を観察した。
（耐候性）  ６０〜１００メッシュの粒度に揃えた樹脂２．０ｇを内径５．６ｃｍ、高さ１ｃｍの軟膏缶に入れ、４００Ｗ水銀灯を４０ｃｍの距離から１５時間照射したときの重量増加（酸素吸収量）及び色調（ガ−ドナ−）の変化を観察した。尚、色調は５０％トルエン溶液での評価による。
（中和率）  溶剤に溶かした後、未反応物を除き、金属含有量を原子吸光にて測定した。
【００５０】
【表３】
0003922470.tif 000004